КОМПОЗИЦИИ КАТАЛИЗАТОРА КАТАЛИТИЧЕСКОГО КРЕКИНГА, ОБЕСПЕЧИВАЮЩИЕ ПОВЫШЕННОЕ ПРЕВРАЩЕНИЕ НЕФТЯНЫХ ОСТАТКОВ

2
1. Катализатор каталитического крекинга, содержащий цеолит, обладающий каталитической активностью при крекинге в условиях каталитического крекинга и имеющий отрицательный заряд поверхности при значении pH около 7, кремнийсодержащий оксид металла, имеющий отрицательный заряд поверхности при значении pH около 7, и осажденный оксид алюминия, где композиция катализатора имеет величину удельной поверхности мезопор более 60 м/г.
2. Катализатор по п.1, где цеолит представляет собой фожазитный цеолит.
3. Катализатор по п.1, где кремнийсодержащий оксид металла выбирают из группы, состоящей из осажденного диоксида кремния, геля диоксида кремния, цеолитного диоксида кремния, мезопористого диоксида кремния и их смесей.
4. Катализатор по п.3, где кремнийсодержащий оксид металла представляет собой осажденный диоксид кремния или гель диоксида кремния.
2
5. Катализатор по п.1, где удельная поверхность мезопор составляет величину более чем 80 м/г.
6. Катализатор по п.1, где количество цеолита, присутствующего в упомянутом катализаторе, находится в пределах от около 5 до около 60% от массы катализатора крекинга.
7. Катализатор по п.6, где количество цеолита, присутствующего в упомянутом катализаторе, находится в пределах приблизительно от 10 до 50% от массы композиции катализатора.
8. Катализатор по п.1, где количество кремнийсодержащего оксида металла, присутствующего в катализаторе, составляет, по меньшей мере, около 5% от массы композиции катализатора.
9. Катализатор по п.8, где количество кремнийсодержащего оксида металла, присутствующего в катализаторе, находится в пределах от около 5 до около 40% от массы композиции катализатора.
10. Катализатор по п.1, где количество осажденного оксида алюминия, присутствующего в катализаторе, находится в пределах от около 5 до около 50% от массы композиции катализатора.
11. Катализатор по п.1, где отношение «цеолит/кремнийсодержащий оксид металла» в композиции катализатора составляет около 5.
12. Катализатор по п.11, где отношение «цеолит/кремнийсодержащий оксид металла» в композиции катализатора находится в пределах от около 0,1 до ококло 10.
13. Катализатор по п.12, где отношение «цеолит/кремнийсодержащий оксид металла» в композиции катализатора находится в пределах от около 0,2 до около 5,0.
14. Катализатор по п.13, где отношение «цеолит/кремнийсодержащий оксид металла» в композиции катализатора находится в пределах от около 0,25 до около 4.
15. Катализатор по п.14, где отношение «цеолит/кремнийсодержащий оксид металла» в композиции катализатора находится в пределах от около 0,5 до около 2,0.
16. Катализатор по п.1, где упомянутый катализатор дополнительно содержит глину.
17. Способ получения катализатора каталитического крекинга, имеющего большую удельную поверхность матрицы, где упомянутый способ включает:
a. формирование водной суспензии, содержащей, по меньшей мере, одну цеолитную частицу, обладающую каталитической активностью при крекинге в условиях каталитического крекинга и имеющую отрицательный заряд поверхности при значении pH около 7, по меньшей мере, один кремнийсодержащий оксид металла, имеющий отрицательный заряд поверхности при значении pH около 7, и хлоргидроксид алюминия;
b. размалывание суспензии;
c. распылительную сушку молотой суспензии для формирования частиц катализатора;
d. прокаливание высушенных распылением частиц катализатора при температуре и в течение времени, достаточных для удаления летучих веществ;
e. повторное суспендирование прокаленных частиц катализатора в водно-щелочном растворе при значении pH около 7 в течение времени и при температуре, достаточных для осаждения оксида алюминия на частицах катализатора; и
f. извлечение частиц катализатора.
18. Способ по п.17, где водная суспензия содержит частицы цеолита в количестве, достаточном для обеспечения содержания от около 5 до около 60 масс.% цеолита в окончательной композиции катализатора.
19. Способ по п.17, где частица цеолита представляет собой фожазитный цеолит.
20. Способ по п.17, где водная суспензия содержит кремнийсодержащий оксид металла в количестве достаточном для обеспечения, по меньшей мере, 5 масс.% кремнийсодержащего оксида металла в окончательной композиции катализатора.
21. Способ по п.17, где кремнийсодержащий оксид металла выбирают из группы, состоящей из осажденного диоксида кремния, геля диоксида кремния, цеолитного диоксида кремния, мезопористого диоксида кремния и их смесей.
22. Способ по п.17, где кремнийсодержащий оксид металла представляет собой осажденный диоксид кремния или гель диоксида кремния.
23. Способ по п.17, где хлоргидроксид алюминия присутствует в суспензии в количестве, достаточном для обеспечения приблизительно от 5 до 50 мас.% осажденного оксида алюминия в окончательной композиции катализатора.
24. Способ по п.17, где прокаленные частицы катализатора повторно суспендируют при температуре в диапазоне от около 5°C до около 90°C в течение от около 1 мин до около 2 ч.
25. Способ по п.17, где щелочь, используемую для получения водно-щелочного раствора на стадии повторного суспендирования, выбирают из группы, состоящей из гидроксида натрия, гидроксида аммония, гидроксида калия, гидроксида тетраметиламмония и их смесей.
26. Способ каталитического крекинга углеводородного сырья с получением компонентов меньшей молекулярной массы, причем этот способ включает контактирование углеводородного сырья с крекирующим катализатором при повышенной температуре, посредством чего образуются углеводородные компоненты меньшей молекулярной массы, а упомянутый крекирующий катализатор содержит композиции по пп.1, 3, 11 или 16.
27. Способ по п.26, где крекирующий катализатор дополнительно содержит фожазитный цеолит.
28. Способ по п.27, где упомянутый цеолит представляет собой цеолит типа Y.
29. Способ по п.26, дополнительно включающий извлечение катализатора крекинга из упомянутой стадии контактирования и обработку использованного катализатора в зоне регенерации для того, чтобы регенерировать упомянутый катализатор.